Brevet FR2794757A1 — publié le 20001215

La présente invention concerne un procédé qui permet de contrôler la viscosité ou la masse moléculaire moyenne d'un polyisobutène fabriqué en continu dans un réacteur en phase liquide. Il est connu de polymériser l'isobutène en continu dans un réacteur comprenant une phase liquide réactionnelle en ébullition contenant le monomère et le polymère en formation, surmontée d'une phase gazeuse comprenant notamment le monomère en équilibre avec la phase liquide. La polymérisation en continu est notamment réalisée par introductions continues du monomère et d'un catalyseur dans le réacteur et par soutirage continu hors du réacteur de la phase liquide qui est ensuite généralement soumise à une ou plusieurs étapes de purification destinées à isoler le polyisobutène fabriqué. Le monomère est souvent constitué par de l'isobutène provenant d'un mélange de butènes et/ou de butanes. En général, la réaction de polymérisation est réalisée de façon continue à l'aide d'un catalyseur de type cationique et éventuellement d'un cocatalyseur. Dans une polymérisation en continu, l'alimentation en monomère, c'est à dire en isobutène, est généralement réalisée à l'aide d'une coupe d'hydrocarbures essentiellement en C4, c'est à dire d'un mélange contenant l'isobutène, d'autres oléfines en C4 et/ou des alcanes de C3 à C7, notamment en C4. La qualité de l'alimentation en monomère peut varier au cours du temps, de sorte qu'elle affecte les conditions de polymérisation et par conséquent la qualité du polymère obtenu. Les applications des polyisobutènes sont souvent liées à leurs propriétés rhéologiques. L'une des caractéristiques essentielles du polyisobutène est sa viscosité ou sa masse moléculaire moyenne. Dans un procédé de fabrication en continu de polyisobutène, le temps de séjour moyen du polymère dans le réacteur de polymérisation peut être relativement long. En outre le mélange réactionnel soutiré en continu du réacteur de polymérisation passe dans une ou plusieurs étapes de purification du polymère. Le polymère final est ainsi isolé et purifié après un temps supplémentaire qui peut être généralement de plusieurs heures, par exemple de 3 à 12 heures, de sorte que toute analyse du polymère à la fin de cette dernière étape est réalisée très tardivement. En conséquence, le temps écoulé entre une dérive mesurable de l'analyse de la viscosité ou de la masse moléculaire moyenne du polyisobutène et la correction de ladite dérive dans le réacteur de polymérisation est relativement important. Ce type de dérive induit donc la fabrication de produit en dehors des spécifications de viscosité ou de masse moléculaire moyenne et ceci en quantité généralement non négligeable. Le problème technique à résoudre est de trouver un procédé de régulation qui permet de corriger les fluctuations de la viscosité ou de la masse moléculaire moyenne du polyisobutène et donc d'intervenir plus rapidement sur les conditions de la polymérisation dans le réacteur afin de limiter la quantité de polyisobutène fabriquée en dehors des spécifications. Ce problème a été en partie résolu par le procédé décrit dans la demande de brevet français n'9903267 qui permet de maintenir une propriété P à une valeur constante, la propriété P étant choisie parmi la viscosité ou la masse moléculaire moyenne, d'une part en déterminant une valeur visée V de la pression partielle d'isobutène, PiC4, dans la phase gazeuse du réacteur qui correspond à la valeur désirée de la propriété P, d'autre part en maintenant ladite pression partielle à une valeur constante autour de la valeur visée V en agissant sur le débit Qc du catalyseur introduit dans le réacteur et/ou sur le débit Qh du mélange hydrocarboné en C4 d'alimentation. L'invention décrite dans la demande de brevet français n'9903267 présente néanmoins des possibilités d'amélioration. En effet, malgré le maintien de la pression partielle d'isobutène, PiC4, à une valeur constante, il a été cependant observé que la propriété P a quelquefois tendance à dériver. De ce fait, il est souvent nécessaire de réajuster ladite pression partielle, ce qui se traduit souvent par la fabrication de produits hors spécification. Le procédé de régulation basé sur le maintien de la pression partielle PiC4 à une valeur constante avait été n-às en oeuvre dans le procédé de la demande de brevet en raison notamment de la difficulté de mesurer la concentration en isobutène dans la phase liquide réactive du réacteur. La pression partielle PiC4 peut être considérée comme une image pondérée de la concentration en isobutène dans la phase réactive, selon les lois d'équilibre liquide/vapeur. Il a été trouvé que divers paramètres jouant sur le mélange réactionnel peuvent modifier cet équilibre fiquide/vapeur et influer sur la pression partielle PiC4, sans pour autant affecter directement la propriété P du polyisobutène fabriqué. On a donc entrepris d'améliorer le procédé en recherchant quels étaient les paramètres déterminants qui influaient sur l'équilibre liquide/vapeur afin de corriger la pression partielle PiC4 et d'éviter ainsi les effets indésirables cités ci-dessus. La valeur ainsi corrigée de la pression partielle PiC4 peut devenir indépendante de l'équilibre fiquide/vapeur et être ainsi utilisée dans une régulation de la propriété P avec une plus grande fiabilité. L'objet de la présente invention repose donc sur un procédé comprenant la n-ùse en oeuvre de nouveaux paramètres dans une régulation améliorée, et en particulier sur une modélisation de la pression partielle PiC4 qui permet ainsi d'améliorer notamment l'invention décrite dans la demande de brevet français n'9903267. La présente invention concerne un procédé pour maintenir une propriété P d'un polyisobutène à une valeur constante désirée au cours d'une polymérisation de l'isobutène réalisée en continu dans un réacteur comprenant une phase liquide réactionnelle en ébullition contenant le monomère et le polymère en formation et en équilibre avec une phase gazeuse surmontant ladite phase liquide, polymérisation réalisée par introduction continue dans le réacteur d'un catalyseur et d'un mélange hydrocarboné en C4 d'alimentation comprenant le monomère, et par soutirage continu hors du réacteur de la phase liquide réactionnelle soumise ultérieurement en continu à au moins une étape de purification destinée à isoler le polyisobutène fabriqué, procédé caractérisé en ce que la propriété P est choisie parmi la viscosité ou la masse moléculaire moyenne du polyisobutène fabriqué, et en ce que, grâce à une relation empirique établie au préalable entre la propriété P du polyisobutène fabriqué et la pression partielle, PiC4, de l'isobutène dans la phase gazeuse du réacteur, on détermine une valeur visée V de PiC4 correspondant à la valeur désirée de la propriété P, et que pendant la polymérisation on mesure la pression partielle, PiC4, dans la phase gazeuse du réacteur et l'un au moins des paramètres choisis parmi la température de polymérisation et la concentration d'au moins un des constituants du mélange hydrocarboné en C4 d'alimentation, on calcule une valeur corrigée de la pression d'isobulène , (PiC4)c, à partir de la valeur mesurée de PiC4 et de celle d'au moins un desdits paramètres et on maintient constante ladite valeur corrigée, (PiC4)c, autour de ladite valeur visée V en agissant sur le débit Qc du catalyseur introduit dans le réacteur et/ou sur le débit Qh du mélange hydrocarboné en C4 d'alimentation introduit dans le réacteur. La figure 1 représente schématiquement un exemple d'un procédé de fabrication en continu du polyisobutène. La figure 2 représente à titre d'exemple un diagramme schématique de régulation de la propriété P du polyisobutène fabriqué en continu selon la présente invention. La figure 3 représente à titre d'exemple un diagramme schématique de régulation, amélioré par rapport à celui représenté à la figure 2. Il a été trouvé d'une façon surprenante que, pour une propriété P maintenue constante, l'on peut appliquer une correction à la pression partielle d'isobutène PiC4 de façon à ce que ladite pression corrigée soit indépendante de toute variation de la concentration en isobutène, CiC4, dans le mélange hydrocarboné en C4 d'alimentation, de la concentration de l'un au moins des composés du mélange hydrocarboné en C4 d'alimentation, ou de la température du réacteur. Il en résulte que la pression partielle d'isobutène ainsi corrigée (PiC4)c est un élément essentiel et critique selon la présente invention dans le contrôle de la viscosité ou de la masse moléculaire moyenne du polyisobutène fabriqué en continu. Par propriété P, on entend généralement la viscosité ou la masse moléculaire moyenne mesurée sur le polyisobutène, notamment après soutirage de la phase liquide réactionnelle hors du réacteur, et en particulier après au moins une étape de purification destinée à isoler le polymère fabriqué. Selon un aspect de la présente invention, la propriété P qui sera maintenue à une valeur constante désirée pendant la polymérisation, peut être toute viscosité du polyisobutène par exemple choisie parmi la viscosité cinématique, la viscosité dynamique, la viscosité spécifique, la viscosité réduite ou la viscosité intrinsèque. On peut mesurer la viscosité cinématique, c'est à dire la vitesse d'écoulement du polymère dans un capillaire en utilisant par exemple la méthode normalisée ASTM D445. On peut aussi mesurer la viscosité dynamique, liée à la viscosité cinématique par une relation faisant intervenir la masse volumique du polymère, en utilisant par exemple un viscosirnètre dont le principe consiste à mesurer une perte de charge à une certaine température et à calculer la viscosité à partir par exemple de l'équation de Hagan-Poiseuifle. On peut utiliser plus particulièrement un viscosimètre sous l'appellation commerciale VISCONIATICe fabriqué par la société FLUIDYSTEME. On peut aussi mesurer la viscosité intrinsèque dans un solvant, par exemple le cyclohexane, à une température donnée, par exemple égale à 30'C. La viscosité du polyisobutène fabriqué peut être aussi mesurée par spectrophotométrie infrarouge, ou proche infrarouge tel que cela est décrit dans la demande de brevet français no 2 625 506. La valeur constante désirée de la viscosité du polyisobutène fabriqué peut être celle correspondant à : (i) une viscosité cinématique mesurée à 1 00'C allant de 5 à 5 0 000 centiStocks (cSt), de préférence de 10 à 40 000 cSt, ou (ii) une viscosité dynamique mesurée à 100 'C allant de 4 à 45 000 centipoise (cP), de préférence de 8 à 36 000 cP, ou (iii) une viscosité intrinsèque, calculée à partir des mesures de viscosité spécifique du polyisobutène en solution dans du cyclohexane à 30'C, allant de 1 à 25 dl/g, de préférence de 2 à 20 dl/g. Selon un autre aspect de la présente invention, la propriété P qui sera maintenue à une valeur constante désirée pendant la polymérisation, peut être la masse moléculaire moyenne du polyisobutène fabriqué. Par masse moléculaire moyenne, on entend toute masse moléculaire moyenne du polyisobutène, par exemple la masse moléculaire moyenne en nombre, Mn, ou en poids, Mw, généralement mesurées par chromatographie par perrnéation de gel, méthode souvent connue sous le nom de chromatographie par exclusion de taille, ou encore la masse moléculaire moyenne viscosimétrique, Mv. La masse moléculaire moyenne du polyisobutène fabriqué peut être mesurée par spectrophotométrie infrarouge, ou proche infrarouge tel que cela est décrit dans la demande de brevet français no 2 625 506. La valeur constante désirée de la masse moléculaire moyenne du polyisobutène fabriqué peut être celle correspondant à: (i) une masse moléculaire moyenne en nombre, Mn, allant de 300 à 6 700 dalton, de préférence de 400 à 6 000 dalton, ou (à) une masse moléculaire moyenne en poids, Mw, allant de 400 à 20 000 dalton, de préférence de 600 à 18 000 dalton, ou (iii) une masse moléculaire moyenne viscosimétrique, Mv, allant de 380 à 16900 dl/g, de préférence de 500 à 15 000 dl/g. Dans la présente invention, le polyisobutène peut être un homopolymère de l'isobutène, ou plus généralement un copolymère de l'isobutène avec au moins une autre oléfine en C4, en une proportion inférieure à 30 %, de préférence inférieure à 25 % en poids, par exemple de 0, 1 à 25 % en poids. D'une façon générale, les polyisobutènes de hauts poids moléculaire contiennent essentiellement de l'isobutène. Les polyisobutènes de faible viscosité peuvent comprendre plus de butène- 1 et/ou butène-2 que les polyisobutènes de hauts poids moléculaire. Ainsi dans le procédé de la présente invention, le monomère est constitué par Pisobutène, et les éventuels comonomères par le butène-] et les butène-2 cis et trans. La polymérisation est réalisée par introduction continue dans le réacteur d'un mélange hydrocarboné en C4 d'alimentation comprenant le monomère avec généralement au moins une autre oléfine en C4 et/ou au moins un (cyclo-) alcane de C3 à C7, en particulier un alcane en C4. Un tel mélange peut comprendre en poids de 0 à 40 %, de préférence de 0 à 30 % de butène-1, de 0 à 20 %, de préférence de 0 à 15 % de butène-2 cis, de 0 à 40 %, de préférence de 0 à 30 % de butène-2 trans, de 0 à 50%, de préférence de 0 à 40 % d'un ou plusieurs (cyclo-) alcanes de C3 à C7, tels que le butane ou l'isobutane, et de 5 à moins de 100 %, de préférence de 10 à moins de 50 % d'isobutène. Le mélange hydrocarboné en C4 d'alimentation peut être introduit directement dans la phase liquide réactionnelle en ébullition. Il peut être également introduit indirectement dans la phase liquide réactionnelle en ébullition par ajout à tout autre liquide introduit dans le réacteur, par exemple à un liquide obtenu par refroidissement et condensation de gaz condensable de la phase gazeuse s'échappant de la partie supérieure du réacteur et retourné dans le réacteur. Le mélange hydrocarboné en C4 d'alimentation peut aussi être introduit en totalité dans la phase gazeuse comme liquide hydrocarboné d'arrosage, tel que décrit dans la demande de brevet français no 2 749 014. La phase liquide réactionnelle en ébullition contient généralement l'isobutène et une ou plusieurs autres oléfines en C4 et/ou un ou plusieurs (cyclo- )alcanes de C3 à C7, le polymère en cours de formation, le catalyseur, et éventuellement un cocatalyseur. La phase liquide réactionnelle en ébullition peut être agitée par tous les moyens connus, notamment à l'aide d'un agitateur mécanique. L'agitation de la phase liquide réactionnelle en ébullition peut également se faire par une circulation forcée de ce milieu qui peut comprendre le soutirage et la réintroduction dans le réacteur d'une partie de la phase liquide réactionnelle en ébullition notamment à l'aide d'une pompe dite de recyclage. La phase liquide réactionnelle en ébullition est surmontée d'une phase gazeuse notamment condensable. De ce fait, un gaz condensable peut s'échapper de la partie supérieure du réacteur contenant la phase gazeuse. En général, on condense ce gaz à l'extérieur du réacteur notamment pour évacuer la chaleur de la réaction de polymérisation . Après refroidissement et condensation de ce gaz , on récupère un liquide refroidi qui peut être recyclé dans la phase gazeuse et/ou dans la phase liquide réactionnelle en ébullition. A ce liquide on peut ajouter une partie ou la totalité du mélange hydrocarboné en C4 d'alimentation. Pour réaliser la polymérisation de l'isobutène, on utilise un catalyseur généralement adapté à une polymérisation cationique des oléfines, souvent appelé catalyseur de type cationique, et éventuellement en présence d'un cocatalyseur . Plus particulièrement, le catalyseur peut être un composé halogéné du bore comme le trifluorure de bore, ou un composé organoaluminique, par exemple de formule AIRnXn-3 dans laquelle R est un radical alcoyle ayant par exemple de 1 à 10 atomes de carbone, X est un atome de chlore ou de brome et n est un nombre entier ou fractionnaire allant de 0 à 3. Le cocatalyseur peut être de l'eau, de l'acide chlorhydrique, un halogénure d'alcoyle comme le chlorure de tertiobutyle ou encore un alcool, tel que l'éthanol en particulier lorsqu'on utilise le trifluorure de bore comme catalyseur. La réaction de polymérisation peut s'effectuer en particulier à l'aide d'un halogénure d'alcoyle tel que le chlorure de tertiobutyle comme cocatalyseur selon le procédé décrit dans la demande de brevet européen EP-A-0 645 402, en association avec l'éthyldichloroaluminium. comme catalyseur. Le rapport molaire entre les quantités de cocatalyseur et de catalyseur introduites dans le réacteur est d'une manière avantageuse maintenu à une valeur constante au cours du temps et comprise entre 0,05 et 20, de préférence entre 1 et 10. Le catalyseur et le cocatalyseur sont de préférence introduits dans le réacteur d'une façon distincte l'un de l'autre. L'un des deux peut être introduit dans le mélange hydrocarboné en C4 d'alimentation. Une partie ou la totalité du cocatalyseur ou du catalyseur peut être introduit dans le réacteur en mélange avec un autre liquide, par exemple avec une partie de la phase liquide réactionnelle en ébullition soutirée et recyclée permettant d'assurer une agitation du milieu réactionnel. La réaction de polymérisation peut s'effectuer à une température comprise entre -30 et +50 'C, de préférence entre -20 et +25T. La pression absolue du réacteur est une fonction de la température de polymérisation et peut aller de 0,03 à 1, de préférence de 0,05 à 0,5 MPa. La pression partielle, PiC4, de l'isobutène dans la phase gazeuse du réacteur peut être supérieure ou égale à 1 * 10-4 et inférieure à 1 Wa, de préférence supérieure ou égale à 3* 10-4 et inférieure à 0,5 MPa. La température de polymérisation peut être maintenue constante en agissant sur un fluide réfrigérant du réacteur ou d'un condenseur disposé sur une ligne de recyclage de la phase gazeuse s'échappant de la partie supérieure du réacteur. Le procédé selon la présente invention peut comprendre aussi une conduite centralisée qui permet de contrôler les différents paramètres de la polymérisation, tels que la température de polymérisation, la pression totale et les pressions partielles dans la phase gazeuse du réacteur, la concentration des différents produits dans la phase liquide réactionnelle en ébullition, les débits d'introduction des différentes alimentations du réacteur et de soutirage de la phase liquide réactionnelle en ébullition, ainsi que la qualité du polyisobutène fabriqué. Cette conduite centralisée peut rassembler des modules de calculs ainsi que des régulateurs. Un régulateur se définit comme un système permettant de comparer une valeur mesurée à une valeur visée en agissant sur un paramètre physique permettant de faire évoluer dans le temps ladite valeur mesurée vers ladite valeur visée, en tenant compte de l'écart entre ces deux valeurs. On peut donc distinguer comme entrées principales d'un régulateur, la valeur mesurée du paramètre physique et la consigne dudit paramètre qui peut être directement entrée dans le régulateur comme valeur visée par un opérateur, ou bien affichée comme résultat d'un calcul effectué par un module de calcul. Les différentes opérations de régulation et de contrôle réalisées par une conduite centralisée, en particulier par un régulateur, peuvent être effectuées directement par un opérateur. Selon l'invention, la pression partielle en isobutène, PiC4, peut être le résultat d'un calcul basé sur la concentration massique en isobutène dans la phase gazeuse du réacteur et sur la pression totale relative ou absolue du réacteur, notamment le produit de la pression totale absolue ou relative du réacteur avec la concentration massique en isobutène dans la phase gazeuse. Par valeur mesurée M de la pression partielle en isobutène, PiC4, on entend habituellement le résultat du calcul cité précédemment et réalisé à partir des valeurs mesurées de la pression totale relative ou absolue du réacteur et de la concentration massique en isobutène dans la phase gazeuse par exemple réalisée grâce à l'aide d'un appareil chromatographique en phase gazeuse. De la même manière, l'action qui consiste à mesurer la pression partielle en isobutène, PiC4, revient habituellement à mesurer les deux valeurs précédentes et à effectuer le calcul précédent. Selon l'invention on détermine une valeur visée V de la pression partielle, PiC4, de l'isobutène dans la phase gazeuse du réacteur correspondant à la valeur désirée de la propriété P. Pour cela, on utilise une relation empirique établie au préalable, entre la propriété P du polyisobutène fabriqué et la pression partielle d'isobutène, PiC4, dans la phase gazeuse du réacteur. En pratique, la relation empirique est établie par des séries de mesures préalables de la propriété P et de PiC4 dans les conditions de polymérisation dans le réacteur. Cette relation empirique peut être présentée sous forme d'un tableau où pour chaque valeur de viscosité ou de masse moléculaire moyenne du polyisobutène fabriqué on fait correspondre la pression partielle d'isobutène dans la phase gazeuse du réacteur. L'une des difficultés que vise à résoudre la présente invention, vient précisément du fait que cette relation empirique reste fortement dépendante d'autres paramètres non facilement contrôlés pendant la polymérisation, tels que la température de polymérisation ou la qualité du mélange hydrocarboné en C4 d'alimentation. La valeur visée V de la pression partielle d'isobutène dans la phase gazeuse du réacteur peut être déterminée en utilisant les relations empiriques évoquées précédemment à partir d'une valeur désirée de la propriété P du polyisobutène fabriqué et des différents réglages sur les paramètres physiques de la polymérisation tels que le débit de catalyseur, le débit de cocatalyseur, la température de polymérisation, la concentration en butène- 1 et la concentration en butène-2 cis et/ou trans. On peut aussi rentrer directement la valeur désirée de la propriété P dans un module de calcul qui comprend un modèle constitué par une ou plusieurs relations empiriques évoquées précédemment et qui calcule la valeur visée V de la pression partielle d'isobutène dans la phase gazeuse du réacteur. Une forme préférée de la présente invention consiste à modéliser la pression partielle PiC4 en fonction de la concentration (par exemple massique) en isobutène CiC4 du mélange hydrocarboné en C4 d'alimentation, d'une fonction FI de la concentration (par exemple massique) d'au moins un composé du même mélange hydrocarboné, d'une fonction F2 de la température de polymérisation, d'une fonction du taux de conversion de l'isobutène en polymère et en ce que : 1) on mesure la concentration (par exemple massique) en isobutène, CiC4, du mélange hydrocarboné en C4 d'alimentation, la concentration (par exemple massique) du (ou des) composés du même mélange hydrocarboné dans la fonction FI, la température de polymérisation et la pression partielle, PiC4, 2) à partir de la deuxième et de la troisième mesures de l'étape précédente, on calcul les fonctions F I et F2, 3) à partir de FI, F2, CiC4 et de la mesure de pression partielle PiC4, on calcule une pression partielle corrigée de PiC4, (PiC4)c, qui est indépendante de toutes variations de CiC4, de la concentration (par exemple massique) du (ou des) composé(s) du mélange hydrocarboné en C4 d'alimentation dans la fonction FI ou de la température du réacteur, 4) on maintient constante la pression partielle corrigée (PiC4)c, autour de la valeur visée V de PiC4 en agissant sur le débit Qc du catalyseur introduit dans le réacteur et/ou sur le débit Qh du mélange hydrocarboné en C4 d'alimentation introduit dans le réacteur. Selon l'invention, la pression partielle d'isobutène PiC4 peut être modélisée en fonction de la concentration (par exemple massique) en isobutène CiC4 du mélange hydrocarboné en C4 d'alimentation, d'une fonction F I de la concentration (par exemple massique) d'au moins un composé du même mélange hydrocarboné, d'une fonction F2 de la température de polymérisation, d'une fonction du taux de conversion de l'isobutène en polymère. La pression partielle d'isobutène PiC4 peut, selon la loi d'équilibre liquide/vapeur, être calculée par un produit de la concentration massique de Pisobutène dans la phase liquide du réacteur, CiC4R2, et du coefficient d'équilibre liquide / vapeur kli. La concentration massique de l'isobutène dans la phase liquide du réacteur, CiC4R2, dépend essentiellement du taux de conversion de l'isobutène en polymère, Conv, qui est le rapport entre la masse d'isobutène consommée par la réaction de polymérisation par unité de temps et la masse de l'isobutène introduite dans le réacteur par le mélange hydrocarboné en C4 d'alimentation pendant la même unité de temps. Par un bilan massique sur le réacteur, on écrit: avec: Qh Débit massique du mélange hydrocarboné en C4 d'alimentation. R2 Débit massique du polyisobutène fabriqué. R3 Débit massique de la phase gazeuse du réacteur recyclée après refroidissement et condensation. CiC4 : Concentration massique de l'isobutène dans le mélange hydrocarboné en C4 d'alimentation. CiC4R2 : Concentration massique de l'isobutène dans la phase liquide du réacteur. CiC4R3 : Concentration massique de l'isobutène dans la phase gazeuse du réacteur recyclée après refroidissement et condensation. Conv Taux de conversion de l'isobutène en polymère. On en déduit: On fait l'hypothèse que le dernier terme de l'équation précédente est négligeable, et on écrit: La concentration massique CiC4R2étant difficilement mesurable, on définit un taux de conversion, Conv', par rapport à la phase gazeuse du réacteur suivant la formule: On fait l'hypothèse que le taux de conversion, Conv, est proportionnel au taux de conversion par rapport à la phase gazeuse du réacteur, Conv', et on écrit: (5) Conv a * Conv' a étant une constante. On en déduit donc la concentration massique de l'isobutène CiC4R2dans la phase liquide du réacteur: Le coefficient d'équilibre liquide / vapeur ki, dépend essentiellement de la composition du mélange hydrocarboné en C4 d'alimentation et de la température de polymérisation (la pression étant égale à la pression d'équilibre). Le modèle choisi pour le coefficient d'équilibre liquide / vapeur kHest un produit d'une fonction FI de la concentration (par exemple massique) d'au moins un des composés du mélange hydrocarboné en C4 d'alimentation et d'une fonction F2 de la température de polymérisation. On écrit: (7) ki, khro * FI * F2 kHOétant une constante. Si l'on utilise les équations (6) et (7), on obtient un modèle de la pression partielle PiC4, (PiC4)m, en fonction de la concentration (par exemple massique) en isobutène du mélange hydrocarboné en C4 d'alimentation, d'une fonction FI de la concentration (par exemple massique) d'au moins un des composés du même mélange hydrocarboné en C4 d'alimentation, d'une fonction F2 de la température de polymérisation et d'une fonction du taux de conversion de Pisobutène: Le (ou les) COMPOsé(s) de la fonction F I peut (ou peuvent) être choisi(s) parmi les oléfines telles que l'isobutène, le butène-1, les butène-2 cis et trans et au moins un alcane et/ou un (cyclo-) alcane de C3 à C7, en particulier un alcane en C4 tel que le butane et/ou l'isobutane. La fonction FI peut être exprimée sous la forme d'une somme de fonctions linéaires de la concentration (par exemple massique) des composés du mélange hydrocarboné en C4 d'alimentation centrée autour des moyennes desdites concentrations. FI peut ainsi s'écrire: (9) FI 1 + 1 ki * (Ci - Ci MOY ) avec: Ci: concentration massique du composé i ki, Cim,,,: constantes Cette approximation est valable tant que les variations de composition du mélange hydrocarboné en C4 d'alimentation sont faibles. La fonction F2 de la température de polymérisation peut avoir la forme suivante: (10) F2 + A * TB avec : T.- température de polymérisation A, B: constantes Selon l'un des aspects de la présente invention, on peut mesurer la concentration (par exemple massique) en isobutène, CiC4, du mélange hydrocarboné en C4 d'alimentation, la concentration (par exemple massique) du (ou des) composés du même mélange hydrocarboné dans la fonction FI, la température de polymérisation et la pression partielle, PiC4. La mesure de la concentration (par exemple massique) en isobutène et des composés dans la fonction FI du mélange hydrocarboné en C4 d'alimentation est par exemple réalisée grâce à l'aide d'un appareil chromatographique en phase gazeuse. La température de polymérisation peut être mesurée par toute méthode connue. Les fonctions FI et F2 peuvent être établies à partir de la concentration (par exemple massique) du (ou des) composé(s) du même mélange hydrocarboné en C4 d'alimentation et de la température de polymérisation. Cette opération peut être effectuée périodiquement par un module de calcul. Selon la présente invention, on peut calculer une pression partielle corrigée de PiC4, (PiC4)c, à partir de FI, F2, CiC4 et de la mesure de pression partielle PiC4 de façon à ce que ladite valeur corrigée (PiC4)c soit indépendante de toutes variations de CiC4, de la concentration (par exemple massique) du (ou des) composé(s) du mélange hydrocarboné en C4 d'alimentation dans la fonction FI ou de la température de polymérisation. La pression partielle corrigée (PiC4)c peut être obtenue i) en posant que l'expression du modèle de la pression partielle d'isobutène dans la phase gazeuse du réacteur de l'équation (8), (PiC4)m, est égale à la même pression partielle mesurée PiC4, c'est à dire (11) (PiC4)m PiC4, ii) en posant que la pression partielle corrigée (PiC4)c est une fonction indépendante des paramètres influants sur l'équilibre liquide / vapeur, à savoir le terme c'est-à-dire iii) et, à partir des équations (8), (11) et (12), en écrivant la pression partielle corrigée (PiC4)c sous la forme: Le calcul de la pression partielle corrigée (PiC4)c peut être effectuée périodiquement par un module de calcul. Il peut être judicieux d'ajuster régulièrement cette expression afin d'éviter des dérives importantes de la propriété P, du fait des hypothèses faites dans la modélisation de la pression partielle d'isobutène PiC4. Pour ce faire, on introduit deux constantes KI et K2 que l'on recalcule régulièrement. La forme de l'équation pour calculer la pression partielle corrigée (PiC4)c peut donc s'écrire: Selon un aspect de la présente invention, on maintient la pression partielle corrigée (PiC4)c autour d'une valeur visée V en agissant sur le débit, Qc, du catalyseur introduit dans le réacteur. On peut comparer la valeur calculée de la pression partielle corrigée (PiC4)c avec la valeur visée V et calculer l'écart E=V- (PiC4)c entre ces deux valeurs. En fonction de l'écart E, on peut agir sur le débit, Qc, de catalyseur introduit pour faire tendre la pression partielle d'isobutène dans la phase gazeuse du réacteur vers la valeur visée V. Si l'écart E est négatif ou inférieur à la limite négative d'une plage pré-définie centrée autour de zéro, le débit Qc de catalyseur peut être augmenté. Si l'écart E est positif ou supérieur à la limite positive de ladite plage, le débit Qc de catalyseur peut être diminué. Si l'écart E est nul ou compris entre les limites de ladite plage, le débit Qc de catalyseur peut rester inchangé. Ce type de régulation peut avantageusement être n-às en oeuvre par l'utilisation d'un régulateur. Selon un autre aspect de la présente invention, on maintient la pression partielle corrigée (PiC4)c autour d'une valeur visée V en agissant sur le débit, Qh, du mélange hydrocarboné en C4 d'alimentation introduit dans le réacteur. Dans ce cas, les actions sur le débit Qh sont menées vis-à-vis de l'écart E d'une façon exactement inverse de celles précédemment décrites sur le débit Qc: ainsi, au lieu d'augmenter le débit Qh, on le diminue, et vice versa. Le procédé de la présente invention repose notamment sur la modélisation de la pression partielle d'isobutène dans la phase gazeuse du réacteur. Il est cependant possible, à partir de ce concept, de proposer d'autres variantes du procédé de régulation revendiqué. On peut par exemple proposer un procédé où l'on calcule une valeur de PiC4 modélisée à partir des paramètres influant sur l'équilibre liquide/vapeur tels qu'ils sont définis dans l'invention, pour obtenir une valeur désirée de PiC4 qui est injectée comme consigne d'un régulateur pour maintenir la pression partielle PiC4 autour de la valeur désirée en agissant sur le débit Qc du catalyseur introduit dans le réacteur etiou sur le débit Qh du mélange hydrocarboné en C4 d'alimentation introduit dans le réacteur. Une forme simplifiée du procédé peut consister à afficher la valeur visée V comme consigne C d'un régulateur de la pression partielle corrigée, (PiC4)c, d'isobutène. Dans ce cas le procédé peut comprendre les étapes suivantes: (a) on détermine une relation empirique entre la pression partielle d'isobutène dans la phase gazeuse du réacteur et la propriété P, on sélectionne la valeur désirée de la propriété P et on calcule la valeur visée V de la pression partielle d'isobutène dans la phase gazeuse du réacteur correspondant à la valeur désirée de la propriété P grâce à ladite relation empirique; (b) la valeur visée V calculée en (a) est affichée comme consigne d'un régulateur de la pression partielle corrigée d'isobutène; (c) on mesure la concentration (par exemple massique) en isobutène, CiC4, du mélange hydrocarboné en C4 d'alimentation, la concentration (par exemple massique) du (ou des) composés du même mélange hydrocarboné dans la fonction FI, la température du réacteur et la pression partielle, PiC4; (d) à partir de la deuxième et de la troisième mesures de l'étape précédente, on calcule les fonctions F I et F2; (e) à par-tir de FI, F2, CiC4 et de la mesure de pression partielle PiC4, on calcule une pression partielle corrigée de PiC4, (PiC4)c, qui est indépendante de toutes variations de CiC4, de la concentration (par exemple massique) du (ou des) composé(s) du mélange hydrocarboné en C4 d'alimentation dans la fonction FI ou de la température du réacteur; (1) le régulateur compare une valeur corrigée de la pression partielle d'isobutène, (PiC4)c, avec la valeur visée V calculée en (a) et calcule l'écart E=V-(PiC4)c entre ces deux valeurs; (g) en fonction de l'écart E calculé en (f), le régulateur agit sur les débits Qc et/ou Qh de façon à faire tendre la pression partielle d'isobutène dans la phase gazeuse du réacteur vers la valeur visée V. En particulier si le régulateur agit sur le débit Qc, soit l'écart E est négatif ou inférieur à la limite négative d'une plage pré-définie centrée autour de zéro, alors le débit Qc de catalyseur est augmenté; soit l'écart E est positif ou supérieur à la limite positive de ladite plage, alors le débit Qc de catalyseur est diminué; soit l'écart E est nul ou compris à l'intérieur des limites de ladite plage, alors le débit Qc de catalyseur reste inchangé. Par ailleurs, si le régulateur agit sur le débit Qh, alors les actions sur le débit Qh sont menées vis-à- vis de l'écart E d'une façon exactement inverse de celles précédemment décrites sur le débit Qc: ainsi, au lieu d'augmenter le débit Qh, on le dirninue, et vice versa. Une forme élaborée du procédé peut consister à afficher comme consigne C d'un régulateur de la pression partielle corrigée, (PiC4)c, d'isobutène, le résultat d'un calcul dont le résultat tend vers la valeur visée V par une évolution itérative en fonction du temps. Par exemple, l'évolution itérative en fonction du temps de la consigne C vers la valeur visée V, peut être une évolution linéaire au cours du temps à une vitesse prédéterminée pouvant varier de 100 à 2000 Pa/h, de préférence de 300 à 1500 Pa/h. Dans ce cas, le procédé peut comprendre les étapes suivantes : (a) on détermine une relation empirique entre la pression partielle d'isobutène dans la phase gazeuse du réacteur et la propriété P, on sélectionne la valeur désirée de la propriété P et on calcule la valeur visée V de la pression partielle d'isobutène dans la phase gazeuse du réacteur correspondant à la valeur désirée de la propriété P grâce à ladite relation empirique; (b) on calcule la valeur à afficher comme consigne C d'un régulateur de la pression partielle corrigée d'isobutène, pour atteindre la valeur visée V calculée à l'étape (a), en faisant évoluer ladite consigne C de manière itérative au cours du temps avec, par exemple, une évolution linéaire en fonction du temps à une vitesse prédéterminée pouvant varier de 100 à 2000 Pa/h, de préférence de 300 à 1500 Paih; (c) on mesure la concentration (par exemple massique) en isobutène, CiC4, du mélange hydrocarboné en C4 d'alimentation, la concentration (par exemple massique) du (ou des) composés du même mélange hydrocarboné dans la fonction FI, la température du réacteur et la pression partielle, PiC4; (d) à partir de la deuxième et de la troisième mesures de l'étape précédente, on calcule les fonctions F I et F2; (e) à partir de FI, F2, CiC4 et de la mesure de pression partielle PiC4, on calcule une pression partielle corrigée de PiC4, (PiC4)c, qui est indépendante de toutes variations de CiC4, de la concentration (par exemple massique) du (ou des) composé(s) du mélange hydrocarboné en C4 d'alimentation dans la fonction F I ou de la température du réacteur; (f) le régulateur compare une valeur corrigée de la pression partielle d'isobutène, (PiC4)c, avec la consigne C du régulateur calculée en (b) et calcule l'écart E=C- (PiC4)c entre ces deux valeurs; (g) en fonction de l'écart E calculé en (0, le régulateur agit sur les débits Qe et/ou Qh de façon à fàire tendre la pression partielle d'isobutène dans la phase gazeuse du réacteur vers la consigne C. En particulier si le régulateur agit sur le débit Qc, soit l'écart E est négatif ou inférieur à la limite négative d'une plage pré-définie centrée autour de zéro, alors le débit Qc de catalyseur est augmenté; soit l'écart E est positif ou supérieur à la limite positive de ladite plage, alors le débit Qc de catalyseur est diminué; soit l'écart E est nul ou compris à l'intérieur des limites de ladite plage, alors le débit Qc de catalyseur reste inchangé. Par ailleurs, si le régulateur agit sur le débit Qh, alors les actions sur le débit Qh sont menées vis-à- vis de l'écart E d'une façon exactement inverse de celles précédemment décrites sur le débit Qc: ainsi, au lieu d'augmenter le débit Qh, on le dirninue, et vice versa. Une forme plus élaborée du procédé peut encore consister à limiter les actions du régulateur de la pression partielle corrigée, (PiC4)c, de telle façon que le régulateur n'entre en action que lorsque la mesure de ladite pression partielle d'isobutène est à l'extérieur d'une plage pré-définie autour de la valeur visée V. La plage peut être au plus de 20%, de préférence au plus de 10% autour de la valeur visée V. Dans ce cas le procédé peut comprendre les étapes suivantes: (a) on détermine une relation empirique entre la pression partielle d'isobutène dans la phase gazeuse du réacteur et la propriété P, on sélectionne la valeur désirée de la propriété P et on calcule la valeur visée V de la pression partielle d'isobutène dans la phase gazeuse du réacteur correspondant à la valeur désirée de la propriété P grâce à ladite relation empirique; (b) la valeur visée V calculée en (a) est affichée comme consigne C d'un régulateur de la pression partielle corrigée d'isobutène; (c) on détern-àne les limites d'une plage de valeurs de la pression partielle d'isobutène dans la phase gazeuse du réacteur autour de la valeur visée V, lesdites limites pouvant être au plus de 20%, de préférence au plus de 10% autour de la valeur visée V; (d) on mesure la concentration (par exemple massique) en isobutène, CiC4, du mélange hydrocarboné en C4 d'alimentation, la concentration (par exemple massique) du (ou des) composés du même mélange hydrocarboné dans la fonction FI, la température du réacteur et la pression partielle, PiC4; (e) à partir de la deuxième et de la troisième mesures de l'étape précédente, on calcule les fonctions FI et F2; (f) à partir de F I, F2, CiC4 et de la mesure de pression partielle PiC4, on calcule une pression partielle corrigée de PiC4, (PiC4)c, qui est indépendante de toutes variations de CiC4, de la concentration (par exemple massique) du (ou des) composé(s) du mélange hydrocarboné en C4 d'alimentation dans la fonction F I ou de la température du réacteur; (g) le régulateur compare une valeur corrigée de la pression partielle d'isobutène, (PiC4)c, avec lesdites limites de la plage déterminées en (c); (h) si la valeur corrigée, (PiC4)c, de la pression partielle d'isobutène est comprise à l'intérieur des limites de la plage déterminées en (c), le régulateur est désactivé et les débits Qc et/ou Qh restent inchangés; (i) si la valeur corrigée, (PiC4)c, de la pression partielle d'isobutène est à l'extérieur des limites de la plage déterminées en (c): (i) le régulateur compare la valeur corrigée, (PiC4)c, de la pression partielle d'isobutène dans la phase gazeuse du réacteur avec la consigne C du régulateur et calcule l'écart E=C-(PiC4)c entre ces deux valeurs; (à) en fonction de l'écart E, le régulateur agit sur les débits Qc et/ou Qh, de façon à faire tendre la pression partielle d'isobutène corrigée, (PiC4)c, vers la consigne C. En particulier si le régulateur agit sur le débit Qc, soit l'écart E est négatif ou inférieur à la limite négative d'une plage pré-défu-#e centrée autour de zéro, alors le débit Qc de catalyseur est augmenté; soit l'écart E est positif ou supérieur à la limite positive de ladite plage, alors le débit Qc de catalyseur est diminué; soit l'écart E est nul ou compris à l'intérieur des lirnites de ladite plage, alors le débit Qc de catalyseur reste inchangé. Par ailleurs, si le régulateur agit sur le débit Qh, alors les actions sur le débit Qh sont menées vis-à-vis de l'écart E d'une façon exactement inverse de celles précédemment décrites sur le débit Qc: ainsi, au lieu d'augmenter le débit Qh, on le diminue, et vice versa. Une autre forme plus élaborée du procédé peut combiner les améliorations évoquées dans les deux paragraphes précédents. Dans ce cas le procédé peut comprendre les étapes suivantes: (a) on détermine une relation empirique entre la pression partielle d'isobutène dans la phase gazeuse du réacteur et la propriété P, on sélectionne la valeur désirée de la propriété P et on calcule la valeur visée V de la pression partielle d'isobutène dans la phase gazeuse du réacteur correspondant à la valeur désirée de la propriété P grâce à ladite relation empirique; (b) on détermine les limites d'une plage de valeurs de la pression partielle corrigée d'isobutène (PiC4)c autour de la valeur visée V; (c) on mesure la concentration (par exemple massique) en isobutène, CiC4, du mélange hydrocarboné en C4 d'alimentation, la concentration (par exemple massique) du (ou des) composés du même mélange hydrocarboné dans la fonction FI, la température du réacteur et la pression partielle, PiC4; (d) à partir de la deuxième et de la troisième mesures de l'étape précédente, on calcule les fonctions FI et F2; (e) à partir de FI, F2, CiC4 et de la mesure de pression partielle PiC4, on calcule une pression partielle corrigée de PiC4, (PiC4)c, qui est indépendante de toutes variations de CiC4, de la concentration (par exemple massique) du (ou des) composé(s) du mélange hydrocarboné en C4 d'alimentation dans la fonction FI ou de la température du réacteur; (f) le régulateur compare une valeur corrigée de la pression partielle d'isobutène, (PiC4)c, avec les limites de la plage déterminées en (b); (g) si la valeur corrigée de la pression partielle d'isobutène, (PiC4)c, est comprise entre les limites de la plage déterminées en (b), le régulateur est désactivé et les débits Qc et/ou Qh restent inchangés; (h) si la valeur corrigée de la pression partielle d'isobutène, (PiC4)c, est à l'extérieur des limites de la plage déterminées en (b): (i) on calcule la valeur à afficher comme consigne C d'un régulateur de la pression partielle d'isobutène dans la phase gazeuse du réacteur, pour atteindre la valeur visée V calculée à l'étape (a), en faisant évoluer ladite consigne C de manière itérative en suivant de préférence une évolution linéaire en fonction du temps et avec une vitesse prédéterminée comme citée précédemment; (fi) le régulateur compare la valeur corrigée, (PiC4)c, de la pression partielle d'isobutène avec la consigne C du régulateur et calcule l'écart E=C- (PiC4)c entre ces deux valeurs; (iii) en fonction de l'écart E, le régulateur agit sur les débits Qc et/ou Qh de façon à faire tendre la pression partielle d'isobutène corrigée, (PiC4)c, vers la consigne C. En particulier si le régulateur agit sur le débit Qc, soit l'écart E est négatif ou inférieur à la limite négative d'une plage pré-définie centrée autour de zéro, alors le débit Qc de catalyseur est augmenté; soit l'écart E est positif ou supérieur à la limite positive de ladite plage, alors le débit Qc de catalyseur est diminué; soit l'écart E est nul ou compris à l'intérieur des limites de ladite plage, alors le débit Qc de catalyseur reste inchangé. Par ailleurs, si le régulateur agit sur le débit Qh, alors les actions sur le débit Qh sont menées vis-à-vis de l'écart E d'une façon exactement inverse de celles précédemment décrites sur le débit Qc: ainsi, au lieu d'augmenter le débit Qh, on le diminue, et vice versa. Une variante des formes précédentes du procédé peut consister en ce que le régulateur agit simultanément sur les débit Qc et Qh. Comme décrit précédemment, on compare une valeur calculée de la pression partielle d'isobutène corrigée, (PiC4)c, avec la consigne C du régulateur et on calcule l'écart E=C-(PiC4)c entre ces deux valeurs. En fonction de l'écart E, le régulateur agit simultanément sur les débits Qh et Qc de façon à faire tendre la pression partielle d'isobutène dans la phase gazeuse du réacteur vers la consigne C: soit l'écart E est négatif ou inférieur à la limite négative d'une plage pré-définie centrée autour de zéro, alors le débit Qh est dirninué et le débit Qc est augmenté; soit l'écart E est positif ou supérieur à la limite positive de ladite plage, alors le débit Qh est augmenté et le débit Qc est diminué; soit l'écart E est nul ou compris à l'intérieur des limites de ladite plage, alors les débits Qh et Qc restent inchangés. Selon l'un des modes préférés de la présente invention, on trouve plus avantageux de maintenir constante la pression partielle corrigée, (PiC4)c, autour de la valeur visée V en agissant seulement sur le débit Qc du catalyseur introduit. Un des avantages de la présente invention est d'améliorer la stabilité de la réaction de polymérisation et de diminuer la polydispersité, c'est à dire la largeur de la distribution des masses moléculaires du polyisobutène fabriqué, et ceci quelles que soient les légères fluctuations de la température de polymérisation ou de la qualité du mélange hydrocarboné en C4 d'alimentation. La figure 1 représente schématiquement un procédé de fabrication du polyisobutène par polymérisation continue de l'isobutène dans un réacteur (1) qui comporte essentiellement une partie cylindrique (2). Le réacteur comprend une phase liquide réactionnelle en ébullition (3) et une phase gazeuse (4) surmontant et en équilibre avec ladite phase liquide. Le réacteur est équipé d'une conduite d'alimentation en un mélange hydrocarbonée en C4 d'alimentation (5) comprenant le monomère, d'une conduite d'alimentation en catalyseur (6) et éventuellement d'une conduite d'alimentation en cocatalyseur (7), lesdites conduites débouchant dans la partie cylindrique (2) contenant la phase liquide réactionnelle en ébullition (3). La partie inférieure du réacteur est équipée d'une conduite de soutirage (8) de la phase liquide réactionnelle en ébullition qui débouche vers un dispositif de purification (9) comprenant par exemple au moins une colonne de distillation destinée à isoler le polymère fabriqué par l'intermédiaire d'une conduite (10). La partie supérieure du réacteur contenant la phase gazeuse (4) peut être équipée d'une ligne de recyclage (l 1) de la phase gazeuse sur laquelle est monté un condenseur (12) qui permet de refroidir et de condenser la phase gazeuse s'échappant du réacteur (1) grâce à un fluide réfrigérant qui circule dans une conduite (l 3), le condensat résultant étant retourné dans le réacteur (1). Dans la partie supérieure du réacteur contenant la phase gazeuse, un manomètre (14) permet une mesure de la pression totale dans le réacteur, un thermomètre (16) permet une mesure de la température dans le réacteur et un analyseur (15) tel qu'un appareil chrornatographique en phase gazeuse permet une mesure de la concentration (par exemple massique) en isobutène de la phase gazeuse. Sur la conduite d'alimentation en mélange hydrocarbonée en C4 d'alimentation (5), des analyseurs (17) et (18) tels que des appareils chromatographiques en phase gazeuse permettent une mesure de la concentration (par exemple massique) en isobutène et de celle de l'un au moins des autres composées considérés dans la fonction FI. Ces cinq instruments sont reliées à une conduite centralisée (19) dont les éléments tels que régulateurs et modules de calculs sont décrits schématiquement dans la figure 2. La figure 2 représente à titre d'exemple un diagramme schématique de régulation selon le procédé de la présente invention. Ce diagramme présente, pour les éléments décrits dans l'invention, d'un côté l'instrumentation et les équipements du réacteur de polymérisation (REACTEUR DE POLYMERISATION) et de l'autre côté, un schéma fonctionnel du procédé de régulation pouvant être intégré dans une conduite centralisée (CONDUITE CENTRALISEE). Selon la figure 2, un module de calcul (2 1 ) permet de calculer à partir de la valeur désirée (20) de la propriété P du polyisobutène, la valeur visée V de pression partielle d'isobutène PiC4 dans la phase gazeuse du réacteur en utilisant une relation empirique établie au préalable entre la propriété P du polyisobutène fabriqué et la pression partielle PiC4 de l'isobutène dans la phase gazeuse du réacteur. La valeur visée V (22) peut être toutefois calculée et directement entrée par un opérateur dans un module de calcul (23). Ce dernier permet de calculer à partir de la valeur visée V la consigne C de la pression partielle, PiC4, de l'isobutène dans la phase gazeuse du réacteur en fàisant évoluer ladite consigne C de manière itérative en fonction du temps. Un modules de calcul (25) permet de calculer les fonctions F I et F2 à partir des mesures de la concentration (par exemple massique) des composées de la fonction FI par les analyseurs (17) et (18) et de la température T de polymérisation mesurée par le thermomètre (I 6).Un autre module de calcul (24) est utilisé pour calculer la pression partielle, PiC4, de l'isobutène dans la phase gazeuse du réacteur à partir de la mesure de la pression totale relative ou absolue du réacteur réalisée par exemple à l'aide du manomètre (1 4) et de la mesure de la concentration (par exemple massique) en isobutène dans la phase gazeuse réalisée par exemple à l'aide de l'analyseur (15) tel qu'un appareil chromatographique en phase gazeuse. Le module de calcul (26) permet de calculer la pression partielle d'isobutène corrigée, (PiC4)c, à partir du calcul des fonctions FI et F2, de la mesure de la concentration (par exemple massique) de l'isobutène l'analyseurs (18) et de la pression partielle d'isobutène mesurée M. Le module (26) fournit donc une valeur corrigée, (PiC4)c, qui est transmise à un régulateur (27). Ce dernier: (i) compare la valeur corrigée, (PiC4)c, avec la consigne C calculée par le module de calcul (23) et calcule l'écart E=C-(PiC4)c entre ces deux valeurs; (ii) en fonction de l'écart E, le régulateur (25) agit par exemple sur le débit Qc de catalyseur délivré par une pompe (28) pour faire tendre la pression partielle corrigée, (PiC4)c, vers la consigne C: soit l'écart E est négatif ou inférieur à la lin-fite négative d'une plage pré-définie centrée autour de zéro, alors le débit Qc de catalyseur est augmenté; soit l'écart E est positif ou supérieur à la limite positive de ladite plage, alors le débit Qc de catalyseur est diminué; soit l'écart E est nul ou compris à l'intérieur des limites de ladite plage, alors le débit Qc de catalyseur reste inchangé. Une variante préférée de la présente invention est représentée schématiquement à la figure 3, reprenant notamment les éléments référencés d'une façon identique à ceux de la figure 2. En outre, on utilise simultanément un catalyseur et un cocatalyseur dont le rapport molaire des quantités introduites dans le réacteur est maintenu à une valeur constante désirée. Ainsi le diagramme comprend en plus des éléments représentés à la figure 2, un module de calcul (3 1) qui permet, à partir de la valeur de débit de catalyseur Qc calculée par le régulateur (27), de calculer une valeur désirée VI de débit de cocatalyseur à introduire dans le réacteur de façon à maintenir le rapport molaire entre les quantités introduites de cocatalyseur et de catalyseur à une valeur constante désirée (30) entrée par un opérateur dans le module de calcul (3 1). Un régulateur (33): (i) compare une valeur mesurée MI (32) du débit de cocatalyseur introduit dans le réacteur avec la valeur VI de débit de cocatalyseur calculée par le module de calcul (3 1) et calcule l'écart El =VI -M I entre ces deux valeurs; (ii) en fonction de l'écart El, le régulateur (3 3) agit sur le débit de cocatalyseur délivré par une pompe (34) dans le réacteur pour faire tendre le débit de cocatalyseur vers la valeur désirée VI calculée par le module de calcul (3 1 Dans la présente description, ainsi que dans les présentes figures, on appelera: PiC4 Pression partielle de l'isobutène dans la phase gazeuse du réacteur. (PiC4)c Pression partielle corrigée de l'isobutène dans la phase gazeuse du réacteur. (PiC4)m: Pression partielle modélisée de l'isobutène dans la phase gazeuse du réacteur. Qc Débit (massique) de catalyseur. Qh Débit (massique) du mélange hydrocarboné en C4 d'alimentation. R2 Débit (massique) du polyisobutène fabriqué. R3 Débit (massique) de la phase gazeuse du réacteur recyclée après refroidissement et condensation. CiC4 : Concentration (massique) de l'isobutène dans le mélange hydrocarboné en C4 d'alimentation. CiC4R2 : Concentration (massique) de l'isobutène dans la phase liquide du réacteur. CiC4R3 : Concentration (massique) de l'isobutène dans la phase gazeuse du réacteur recyclée après refroidissement et condensation. Conv : Taux de conversion de l'isobutène en polymère. Conv' Taux de conversion par rapport à la phase gazeuse. FI fonction de la concentration (massique) d'au moins un des composés du mélange hydrocarboné en C4 d'alimentation. F2 fonction de la température de polymérisation. a, A, B Constantes. KI, K2, kHo : Constantes. ki Constante. ci Concentration massique du composé i dans le mélange hydrocarboné en C4 d'alimentation. Ci.,,y Constante. T Température de polymérisation. REVENDICATIONS 1. Procédé pour maintenir une propriété P d'un polyisobutène à une valeur constante désirée au cours d'une polymérisation de l'isobutène réalisée en continu dans un réacteur comprenant une phase liquide réactionnelle en ébullition contenant le monomère et le polymère en formation et en équilibre avec une phase gazeuse surmontant ladite phase liquide, polymérisation réalisée par introduction continue dans le réacteur d'un catalyseur et d'un mélange hydrocarboné en C4 d'alimentation comprenant le monomère, et par soutirage continu hors du réacteur de la phase liquide réactionnelle soumise ultérieurement en continu à au moins une étape de purification destinée à isoler le polyisobutène fabriqué, procédé caractérisé en ce que la propriété P est choisie parmi la viscosité ou la masse moléculaire moyenne du polyisobutène fabriqué, et en ce que, grâce à une relation empirique établie au préalable entre la propriété P du polyisobutène fabriqué et la pression partielle, PiC4, de l'isobutène dans la phase gazeuse du réacteur, on détermine une valeur visée V de PiC4 correspondant à la valeur désirée de la propriété P, et que pendant la polymérisation on mesure la pression partielle, PiC4, dans la phase gazeuse du réacteur et l'un au moins des paramètres choisis parmi la température de polymérisation et la concentration d'au moins un des constituants du mélange hydrocarboné en C4 d'alimentation, on calcule une valeur corrigée de la pression d'isobutène , (PiC4)c, à partir de la valeur mesurée de PiC4 et de celle d'au moins un desdits paramètres et on maintient constante ladite valeur corrigée, (PiC4)c, autour de ladite valeur visée V en agissant sur le débit Qc du catalyseur introduit dans le réacteur et/ou sur le débit Qh du mélange hydrocarboné en C4 d'alirnentation introduit dans le réacteur. 2. Procédé selon la revendication 1, caractérisé en ce que la pression partielle PiC4 est modélisée en fonction de la concentration en isobutène CiC4 du mélange hydrocarboné en C4 d'alimentation, d'une fonction FI de la concentration d'au moins un composé du même mélange hydrocarboné, d'une fonction F2 de la température de polymérisation, d'une fonction du taux de conversion de l'isobutène en polymère et en ce que : 1) on mesure la concentration en isobutène, CiC4, du mélange hydrocarboné en C4 d'alimentation, la concentration du (ou des) composés du même mélange hydrocarboné dans la fonction FI, la température de polymérisation et la pression partielle, PiC4, 2) à partir de la deuxième et de la troisième mesures de l'étape précédente, on calcule les fonctions FI et F2, 3) à partir de FI, F2, CiC4 et de la mesure de pression partielle PiC4, on calcule une pression partielle corrigée de PiC4, (PiC4)c, qui est indépendante de toutes variations de CiC4, de la concentration du (ou des) composé(s) du mélange hydrocarboné en C4 d'alimentation dans la fonction FI ou de la température du réacteur, 4) on maintient constante la pression partielle corrigée (PiC4)c, autour de la PiC4 visée V en agissant sur le débit Qc du catalyseur introduit dans le réacteur etiou sur le débit Qh du mélange hydrocarboné en C4 d'alimentation introduit dans le réacteur. 3. Procédé selon l'une quelconque des revendications 1 et 2, caractérisé en ce que la propriété P est choisie parmi la viscosité cinématique, la viscosité cinématique, la viscosité spécifique, la viscosité réduite et la viscosité intrinsèque du polyisobutène fabriqué. 4. Procédé selon l'une quelconque des revendications 1 et 2, caractérisé en ce que la propriété P est choisie parmi les masses moléculaires moyennes en nombre, Mn, ou en poids, Mw, ou la masse moléculaire moyenne viscosimétrique, Mv, du polyisobutène fabriqué. 5. Procédé selon l'une quelconque des revendications 1 à 4, caractérisé en ce que l'on utilise un catalyseur adapté à une polymérisation cationique en présence d'un cocatalyseur, et que le rapport molaire entre les quantités de cocatalyseur et de catalyseur introduites dans le réacteur est maintenu à une valeur constante. 6. Procédé selon la revendication 5, caractérisé en ce que le rapport molaire entre les quantités de cocatalyseur et de catalyseur introduites dans le réacteur est comprise entre 0,05 et 20, de préférence entre 1 et 10. 7. Procédé selon l'une quelconque des revendication 1 à 6, caractérisé en ce qu'il comprend les étapes suivantes: (a) on détermine une relation empirique entre la pression partielle d'isobutène dans la phase gazeuse du réacteur et la propriété P, on sélectionne la valeur désirée de la propriété P et on calcule la valeur visée V de la pression partielle d'isobutène dans la phase gazeuse du réacteur correspondant à la valeur désirée de la propriété P grâce à ladite relation empirique; (b) la valeur visée V calculée en (a) est affichée comme consigne d'un régulateur de la pression partielle corrigée d'isobutène; (c) on mesure la concentration en isobutène, CiC4, du mélange hydrocarboné en C4 d'alimentation, la concentration du (ou des) composés du même mélange hydrocarboné dans la fonction FI, la température du réacteur et la pression partielle, PiC4; (d) à partir de la deuxième et de la troisième mesures de l'étape précédente, on calcule les fonctions F I et F2; (e) à partir de F1, F2, CiC4 et de la mesure de pression partielle PiC4, on calcule une pression partielle corrigée de PiC4, (PiC4)c, qui est indépendante de toutes variations de CiC4, de la concentration du (ou des) composé(s) du mélange hydrocarboné en C4 d'alimentation dans la fonction FI ou de la température du réacteur; (f) le régulateur compare la valeur corrigée de la pression partielle d'isobutène, (PiC4)c, avec la valeur visée V calculée en (a) et calcule l'écart E=V-(PiC4)c entre ces deux valeurs; (g) en fonction de l'écart E calculé en ffl, le régulateur agit sur les débits Qc et/ou Qh de façon à faire tendre la pression partielle d'isobutène dans la phase gazeuse du réacteur vers la valeur visée V. 8. Procédé selon l'une quelconque des revendications 1 à 6, caractérisé en ce que la valeur visée V de PiC4 est atteinte par une évolution itérative en fonction du temps de ladite pression partielle, PiC4, d'isobutène, et en ce que le procédé comprend les étapes suivantes: (a) on détermine une relation empirique entre la pression, PiC4, partielle d'isobutène dans la phase gazeuse du réacteur et la propriété P, on sélectionne la valeur désirée de la propriété P et on calcule la valeur visée V de PiC4 correspondant à la valeur désirée de la propriété P grâce à ladite relation empirique; (b) on calcule la valeur à afficher comme consigne C d'un régulateur de la pression partielle corrigée d'isobutène, pour atteindre la valeur visée V calculée à l'étape (a), en faisant évoluer ladite consigne C de manière itérative au cours du temps; (c) on mesure la concentration en isobutène, CiC4, du mélange hydrocarboné en C4 d'alimentation, la concentration du (ou des) composés du même mélange hydrocarboné dans la fonction F I, la température du réacteur et la pression partielle, PiC4; (d) à partir de la deuxième et de la troisième mesures de l'étape précédente, on calcule les fonctions F I et F2; (e) à partir de FI, F2, CiC4 et de la mesure de pression partielle PiC4, on calcule une pression partielle corrigée de PiC4, (PiC4)c, qui est indépendante de toutes variations de CiC4, de la concentration du (ou des) composé(s) du mélange hydrocarboné en C4 d'alimentation dans la fonction FI ou de la température du réacteur; (f) le régulateur compare une valeur corrigée de la pression partielle d'isobutène, (PiC4)c, avec la consigne C du régulateur calculée en (b) et calcule l'écart E=C- (PiC4)c entre ces deux valeurs; (g) en fonction de l'écart E calculé en ffl, le régulateur agit sur les débits Qc et/ou Qh de façon à faire tendre la pression partielle d'isobutène dans la phase gazeuse du réacteur vers la consigne C. 9. Procédé selon la revendication 8, caractérisé en ce que la valeur visée V de la pression partielle corrigée (PiC4)c est atteinte par une évolution itérative et linéaire en fonction du temps de ladite pression partielle corrigée, (PiC4)c, d'isobutène avec une vitesse variant de 100 à 2000 Pa/h, de préférence de 500 à 1500 Pa/h. 10. Procédé selon l'une quelconque des revendications 1 à 6, caractérisé en ce qu'un régulateur de la pression partielle corrigée, (PiC4)c, d'isobutène dans la phase gazeuse du réacteur n'entre en action que lorsque la mesure de ladite pression partielle corrigée d'isobutène est à l'extérieur d'une plage pré-définie autour de la valeur visée V, et en ce que le procédé comprend les étapes suivantes: (a) on détermine une relation empirique entre la pression partielle d'isobutène dans la phase gazeuse du réacteur et la propriété P, on sélectionne la valeur désirée de la propriété P et on calcule la valeur visée V de la PiC4 correspondant à la valeur désirée de la propriété P grâce à ladite relation empirique; (b) la valeur visée V calculée en (a) est affichée comme consigne C d'un régulateur de la pression partielle corrigée d'isobutène; (c) on détern-tine les limites d'une plage de valeurs de la pression partielle corrigée, (PiC4)c d'isobutène dans la phase gazeuse du réacteur autour de la valeur visée V; (d) on mesure la concentration en isobutène, CiC4, du mélange hydrocarboné en C4 d'alimentation, la concentration du (ou des) composés du même mélange hydrocarboné dans la fonction FI, la température du réacteur et la pression partielle, PiC4; (e) à par-tir de la deuxième et de la troisième mesures de l'étape précédente, on calcule les fonctions FI et F2; à partir de FI, F2, CiC4 et de la mesure de pression partielle PiC4, on calcule une pression partielle corrigée de PiC4, (PiC4)c, qui est indépendante de toutes variations de CiC4, de la concentration du (ou des) composé(s) du mélange hydrocarboné en C4 d'alimentation dans la fonction FI ou de la température du réacteur; (g) le régulateur compare la valeur corrigée de la pression partielle d'isobutène, (PiC4)c, avec lesdites limites de la plage déterminées en (c); (h) si la valeur corrigée, (PiC4)c, de la pression partielle d'isobutène est comprise à l'intérieur des limites de la plage déterminées en (c), le régulateur est désactivé et les débits Qe et/ou Qh restent inchangés; (i) si la valeur corrigée, (PiC4)c, de la pression partielle d'isobutène est à l'extérieur des limites de la plage déterminées en (c): (i) le régulateur compare la valeur corrigée, (PiC4)c, de la pression partielle d'isobutène dans la phase gazeuse du réacteur avec la consigne C du régulateur et calcule l'écart E=C-(PiC4)c entre ces deux valeurs; (fi) en fonction de l'écart E, le régulateur agit sur les débits Qc et/ou Qh, de façon à faire tendre la pression partielle d'isobutène corrigée, (PiC4)c, vers la consigne C. il. Procédé selon la revendication 10, caractérisé en ce que la plage pré- définie autour de la valeur visée V est au plus de 20%, de préférence au plus l 0% autour de V.